(57)【要約】      （修正有）【課題】展示や広告に用いられる幅広広告用シートに関し、幅２ｍ以上となっても弛みや皺が生じることなく垂れ幕状に吊すことができ、且つシート表面へのインクジェット印刷が可能とされたインクジェット印刷可能な幅広広告用シートを提供する。【解決手段】グラスファイバーを基材とし、該グラスファイバー基材の両面に、ポリ塩化ビニル層を形成してなるようにした。前記幅広広告用シート１０は、吊り下げ器具１２によって幕状に吊すことができ、片面又は両面にインクジェット印刷が可能であるのが好ましい。【選択図】図１
0003188918.tif 000002
【実用新案登録請求の範囲】
【請求項１】
グラスファイバーを基材とし、該グラスファイバー基材の両面に、ポリ塩化ビニル層を形成してなることを特徴とするインクジェット印刷可能な幅広広告用シート。
【請求項２】
前記幅広広告用シートが、片面又は両面にインクジェット印刷が可能であることを特徴とする請求項１記載のインクジェット印刷可能な幅広広告用シート。
【請求項３】
前記グラスファイバー基材の表面にポリマーコーティングをしてポリマーコーティング層を形成した後、前記ポリ塩化ビニル層を形成してなることを特徴とする請求項１又は２記載のインクジェット印刷可能な幅広広告用シート。
【請求項４】
前記ポリマーコーティングが、ウレタン樹脂コーティングをしてなり、ウレタン樹脂コーティング層が形成されていることを特徴とする請求項３記載のインクジェット印刷可能な幅広広告用シート。
【請求項５】
前記グラスファイバー基材の坪量が２００〜９００ｇ／ｍ２、前記ウレタン樹脂コーティング層の坪量が片面につき１０〜３０ｇ／ｍ２、前記ポリ塩化ビニル層の坪量が片面につき５０〜１５０ｇ／ｍ２であることを特徴とする請求項４記載のインクジェット印刷可能な幅広広告用シート。
【請求項６】
前記グラスファイバー基材が、黒色コーティングされてなることを特徴とする請求項１〜５いずれか１項記載のインクジェット印刷可能な幅広広告用シート。
【考案の詳細な説明】
【技術分野】
【０００１】
本考案は、展示や広告に用いられる幅広広告用シートに関し、特に垂れ幕状に吊すことができ、且つシート表面へのインクジェット印刷が可能とされた幅広広告用シートに関する。
【背景技術】
【０００２】
従来、百貨店等の商業施設等或いは駅や空港等の公共施設等の屋内外等の広告や看板に使われる幅広広告用シートとして、例えば、特許文献１の明細書段落０００５に記載されているような、両面形成のためのＰＶＣシート紙の間にこれと同じ規格のＰＥＴシート紙が接着層によって接着されたインクジェット印刷が可能とされた広告用シートがある。
【０００３】
しかしながら、幅が１ｍ程度の比較的小さな広告等の場合には上述した従来の広告用シートでも弛みや皺などは生じ難いが、幅２ｍ以上の広告を屋内外に掲示する場合、図４〜５に示すように、弛みや皺がどうしても生じてしまう。図４〜５において、符号１００は従来の幅広広告用シートを示している。図４〜５において、従来の幅広広告用シート１００は、吊り下げ器具１０２によって、垂れ幕状に吊り下げられている。従来の幅広広告用シート１００では、弛み１０６によって皺１０８が形成されてしまっている。また、図５に示すように、従来の幅広広告用シート１００では前方にカールしてしまっており、歪み１１０が生じている。
【０００４】
また、弛みや皺が生じないように、例えば、特許文献２にあるように、広告用シートの四隅を引っ張りながら掲示したり、或いは広告用シートの上下左右を引っ張りながら掲示したりする手法もとられている。
【０００５】
しかしながら、このように広告用シートの四隅を引っ張りながら掲示することがその建物や施設の構造上できない等、垂れ幕状に吊すしかできない場合もあるため、幅２ｍ以上の広告としても弛みや皺などが生じない広告用シートが望まれていた。
【先行技術文献】
【特許文献】
【０００６】
【特許文献１】特開２００８−３３３３１号公報
【特許文献２】実開平５−８１８７０号公報
【考案の概要】
【考案が解決しようとする課題】
【０００７】
本考案は、上記した従来技術の問題点に鑑みなされたもので、幅２ｍ以上となっても弛みや皺が生じることなく垂れ幕状に吊すことができ、且つシート表面へのインクジェット印刷が可能とされたインクジェット印刷可能な幅広広告用シートを提供することを目的とする。
【課題を解決するための手段】
【０００８】
上記課題を解決するために、本考案に係るインクジェット印刷可能な幅広広告用シートは、グラスファイバーを基材とし、該グラスファイバー基材の両面に、ポリ塩化ビニル層を形成してなることを特徴とする。該グラスファイバー基材の両面に、ポリ塩化ビニル層を形成するにあたっては、公知の種々の方法が適用でき、熱圧着やコーティングなどが好適に適用できる。
【０００９】
前記幅広広告用シートは方形状が好ましいが、その他の形状であってもよい。前記方形状には、長方形や正方形などのいずれの四角形も含まれる。
【００１０】
ポリ塩化ビニル層はコーティング層でもよいし、フィルム状としたフィルム層でもよい。前記幅広広告用シートは、シート表面へのインクジェット印刷が可能であるが、片面又は両面にインクジェット印刷が可能であるのが好ましい。
【００１１】
前記グラスファイバー基材の表面にポリマーコーティングしてポリマーコーティング層を形成した後、前記ポリ塩化ビニル層を形成してなるのが好適である。
【００１２】
また、前記ポリマーコーティングが、ウレタン樹脂コーティングをしてなり、ウレタン樹脂コーティング層が形成されているのが好ましい。
【００１３】
上記のように、前記グラスファイバー基材の表面にポリマーコーティングをした後、前記ポリ塩化ビニル層を形成してなるようにすると、曲げた際にグラスファイバー基材が折れにくくなるという利点がある。特にグラスファイバー基材のポリマーコーティングを、ウレタン樹脂コーティングで行った場合に効果が顕著である。また、グラスファイバー基材とポリ塩化ビニル層の間にポリマーコーティング層が介在することで、ポリ塩化ビニル層の剥離強度が向上する利点もある。
【００１４】
さらに、前記グラスファイバー基材の坪量が２００〜９００ｇ／ｍ２、前記ウレタン樹脂コーティング層の坪量が片面につき１０〜３０ｇ／ｍ２、前記ポリ塩化ビニル層の坪量が片面につき５０〜１５０ｇ／ｍ２であるのが好適である。
【００１５】
前記グラスファイバー基材が、黒色コーティングされてなるのが好ましい。前記グラスファイバー基材を黒色コーティングする方法としては、例えば、カーボンブラック等の黒色顔料を前記グラスファイバー基材にコーティングすることで黒色コーティングすることができる。
【考案の効果】
【００１６】
本考案に係るインクジェット印刷可能な幅広広告用シートによれば、幅２ｍ以上となっても弛みや皺が生じることなく垂れ幕状に吊すことができ、且つシート表面へのインクジェット印刷が可能とされたインクジェット印刷可能な幅広広告用シートを提供することができるという著大な効果を有する。
【図面の簡単な説明】
【００１７】
【図１】本考案のインクジェット印刷可能な幅広広告用シートを吊り下げた状態を示す概略正面図である。
【図２】本考案のインクジェット印刷可能な幅広広告用シートを吊り下げた状態を示す概略側面図である。
【図３】本考案のインクジェット印刷可能な幅広広告用シートの積層構造を示す模式図である。
【図４】従来のインクジェット印刷可能な幅広広告用シートを吊り下げた状態を示す概略正面図である。
【図５】従来のインクジェット印刷可能な幅広広告用シートを吊り下げた状態を示す概略側面図である。
【考案を実施するための形態】
【００１８】
以下に本考案の一つの実施の形態を実施例に基づき添付図面を参照して説明する。本考案の技術思想から逸脱しない限りこれらの実施の形態について種々の変更又は変形が可能なことは言うまでもない。なお、同一部材は同一符号で示される。
【００１９】
図１〜３において、符号１０は本考案のインクジェット印刷可能な幅広広告用シートを示す。図１〜２において、前記幅広広告用シート１０は、吊り下げ器具１２によって、垂れ幕状に吊り下げられている。
【００２０】
前記幅広広告用シート１０は、図３によく示されるように、グラスファイバー１６を基材とし、該グラスファイバー基材１６の両面に、ポリ塩化ビニル層１８を形成してなる。
【００２１】
また、前記幅広広告用シート１０は、両面にインクジェット印刷が可能である。
【００２２】
さらに、前記幅広広告用シート１０は、図３によく示されるように、前記グラスファイバー基材１６の表面にポリマーコーティングをしてポリマーコーティング層２０を形成した後、前記ポリ塩化ビニル層１８を形成してなるのが好適である。なお、図示例では、ポリマーコーティング層２０としては、ウレタン樹脂を用いてウレタン樹脂コーティングされており、ウレタン樹脂コーティング層が形成されている。
【００２３】
さらにまた、図示例では、前記グラスファイバー基材１６には、図３に示すように、黒色コーティングされており、黒色コーティング層２２が形成されている。
【００２４】
また、好ましくは、前記グラスファイバー基材１６の坪量としては２００〜９００ｇ／ｍ２、前記ポリマーコーティング層２０であるウレタン樹脂コーティング層の坪量としては片面につき１０〜３０ｇ／ｍ２、前記ポリ塩化ビニル層１８の坪量としては片面につき５０〜１５０ｇ／ｍ２である。
【実施例】
【００２５】
以下に実施例をあげて本発明をさらに具体的に説明するが、これらの実施例は例示的に示されるもので限定的に解釈されるべきでないことはいうまでもない。
【００２６】
（実施例１）
図３に示したのと同様に、グラスファイバーを基材とし、該グラスファイバー基材の両面に、黒色コーティング層及びウレタン樹脂コーティング層を介して、ポリ塩化ビニル層を形成し、インクジェット印刷可能な幅広広告用シートを製造した。黒色コーティングとしては、カーボンブラックの顔料を用いてコーティングした。
【００２７】
前記グラスファイバー基材の坪量としては３６０ｇ／ｍ２、前記ウレタン樹脂コーティング層の坪量としては片面につき１５ｇ／ｍ２、前記ポリ塩化ビニル層の坪量としては片面につき８０ｇ／ｍ２使用した。
【００２８】
得られた幅広広告用シートの強度データを表１に示す。
【００２９】
【表１】
0003188918.tif 000003
【００３０】
そして、幅２．８ｍ、長さ４ｍの幅広広告用シートとし、図１に示すように、吊り下げ器具で垂れ幕状に吊り下げた。吊り下げた幅広広告用シートについて、弛み及びカールの解消の有無について評価し表２に示した。評価は次の通り。
＜弛みの評価＞：  吊り下げた状態で１本以上の皺があると×、吊り下げた状態で１本も皺が無ければ〇。
＜カールの解消評価＞：  吊り下げた状態で側面視で５ｃｍ以上カールしている場合には×、吊り下げた状態で側面視で５ｃｍ未満のカールの場合には〇。
【００３１】
（比較例１）
ＰＥＴ（ポリエチレンテレフタレート）を基材とし、該ＰＥＴ基材の両面に、黒色コーティング層及びウレタン樹脂コーティング層を介して、ポリ塩化ビニル層を形成し、インクジェット印刷可能な幅広広告用シートを製造した。黒色コーティングとしては、カーボンブラックの顔料を用いてコーティングした。
【００３２】
そして、幅２．８ｍ、長さ４ｍの幅広広告用シートとし、図１に示すように、吊り下げ器具で垂れ幕状に吊り下げた。吊り下げた幅広広告用シートについて、弛み及びカールの解消の有無について実施例１と同様に評価し表２に示した。
【００３３】
【表２】
0003188918.tif 000004
【００３４】
表２からわかるように、実施例１の幅広広告用シートでは、幅が２ｍ以上であっても、吊り下げによる弛みや皺が生じることなく、５ｃｍ以上のカールも生じることなく、カールの発生も解消された。
【００３５】
一方、ＰＥＴを基材として使用した比較例１では、図４〜５に示した従来の幅広広告用シートと同様に、吊り下げによる弛みや皺が生じてしまった。
【符号の説明】
【００３６】
１０：本考案のインクジェット印刷可能な幅広広告用シート、１２：吊り下げ器具、１６：グラスファイバー、１８：ポリ塩化ビニル層、２０：ポリマーコーティング層、２２：黒色コーティング層、１００：従来の幅広広告用シート、１０２：吊り下げ器具、１０６：弛み、１０８：皺、１１０：歪み。
【図１】
0003188918.tif 000005
【図２】
0003188918.tif 000006
【図３】
0003188918.tif 000007
【図４】
0003188918.tif 000008
【図５】
0003188918.tif 000009